(57)【要約】  【課題】リウェットキャスト方式において、特に白紙光沢に優れ、光沢ムラやピンホールの発生が極めて少なく、高効率で生産し得るキャスト塗被紙を提供する。  【解決手段】原紙上に、顔料と接着剤を主成分とする塗被組成物を塗被、乾燥してなるキャスト塗被層を設けた後、前記塗被層に再湿潤液を付与して湿潤、可塑化後、加熱された鏡面ドラムに圧接して、強光沢仕上げするキャスト塗被紙の製造方法であって、該塗被層中に顔料として、ｐＨが１２．０未満のトリスルホアルミン酸カルシウムを含有する。【選択図】なし【特許請求の範囲】
【請求項１】
原紙上に、顔料と接着剤を主成分とする塗被液を塗被、乾燥してなる塗被層を設けた後、塗被層に再湿潤液を付与して湿潤、可塑化後、加熱された鏡面ドラムに圧接して、強光沢仕上げするキャスト塗被紙において、前記塗被層中に、ｐＨ１２．０未満であるトリスルホアルミン酸カルシウムを含有することを特徴とするキャスト塗被紙。
【請求項２】
前記トリスルホアルミン酸カルシウムのｐＨが８．５以上１１．０以下である請求項１に記載のキャスト塗被紙。
【請求項３】
前記トリスルホアルミン酸カルシウムの平均粒子径が０．１〜１．５μｍである、請求項１または２に記載のキャスト塗被紙。
【請求項４】
前記トリスルホアルミン酸カルシウムが塗被層中の全顔料中、２〜３０質量％含有された請求項１から３のいずれか一項に記載のキャスト塗被紙。
【請求項５】
前記トリスルホアルミン酸カルシウムが、（Ａ）水酸化カルシウム懸濁液と（Ｂ）硫酸アルミニウム水溶液とを反応させて製造されたものであって、（Ａ）水酸化カルシウム懸濁液に（Ｂ）硫酸アルミニウム水溶液を複数段添加するものであり、（Ａ）水酸化カルシウム懸濁液への（Ｂ）硫酸アルミニウム水溶液の複数段の添加のうち少なくともいずれかが、連続的に移送される（Ａ）水酸化カルシウム懸濁液に（Ｂ）硫酸アルミニウム水溶液を連続的に添加する連続添加によって行なわれるものである、請求項１から４のいずれか一項に記載のキャスト塗被紙。
【請求項６】
前記複数段の添加のうち２段目以降の添加である後続添加が、該後続添加の直前の添加から所定時間が経過した後に行なわれるものである、請求項５に記載のキャスト塗被紙。
【請求項７】
前記複数段の添加のうち２段目以降の添加である後続添加が、該後続添加において（Ｂ）硫酸アルミニウム水溶液が添加される組成物のｐＨが１１．０以上で行なわれるものである、請求項５または６に記載のキャスト塗被紙。
【請求項８】
（Ａ）水酸化カルシウム懸濁液のモル数ａの、複数段添加された（Ｂ）硫酸アルミニウム水溶液の合計添加量のモル数ｂに対する割合（ａ／ｂ）が、５．５〜７．０である、請求項５から７のいずれか一項に記載のキャスト塗被紙。
【請求項９】
前記複数段の添加のうち１段目の添加である第１回添加において、（Ａ）水酸化カルシウム懸濁液のモル数の１／６のモル数である基準モル数の８５％以下のモル数である（Ｂ）硫酸アルミニウム水溶液を添加し、前記複数段の添加のうち２段目の添加である第２回添加と該第１回添加との（Ｂ）硫酸アルミニウム水溶液の合計添加量のモル数が、該基準モル数の９８％以下のモル数である、請求項５から８のいずれか一項に記載のキャスト塗被紙。
【請求項１０】
（Ａ）水酸化カルシウム懸濁液の濃度と、（Ｂ）硫酸アルミニウム水溶液の濃度と、の少なくとも一方が、１２質量％以下である、請求項５から９のいずれか一項に記載のキャスト塗被紙。
【発明の詳細な説明】
【技術分野】
【０００１】
本発明は、キャスト塗被紙に関し、特に白紙光沢に優れ、光沢ムラやピンホールがなく、かつ、高効率で生産し得るキャスト塗被紙に関する。
【背景技術】
【０００２】
キャスト塗被紙は表面光沢が非常に高く、また優れた平滑性を有し、印刷適性に優れるため、高級印刷用紙として、一般の書籍等の表紙は勿論、高級ラベル、ファッションバッグ等に亘って広く利用されている。このような高光沢と高平滑性を有するキャスト塗被紙の製造法には代表的なものとして３つの方法がある。即ち、湿潤状態にある塗被層を鏡面仕上げした加熱ドラムの表面に圧接、乾燥、離型させて光沢仕上げするウェットキャスト法、湿潤状態の塗被層を一旦乾燥した後、再湿潤液により、再び湿潤、可塑化させた後、加熱されたキャストドラム面に圧接、離型して仕上げるリウェットキャスト法、さらに湿潤状態の塗被層をゲル化させた後、加熱されたキャストドラム面に圧接、離型して仕上げるゲル化キャスト法である。これらのキャスト仕上げ方法は、いずれの方法も湿潤、可塑化状態にある塗被層を加熱ドラム表面に圧接、乾燥し、加熱ドラムより離型させて、その鏡面を写し取る点で共通している。
【０００３】
このようなキャスト塗被紙の製造方法においては、塗被層が加熱ドラム面に接して乾燥させられるために、塗被層中の水分、または塗被層を再湿潤化するために使用した再湿潤液の水分は全て紙層中を通過して裏面（非キャスト面側）へ抜けて蒸発することになる。そのために、キャスト塗被紙の製造においては、塗被紙の両面から乾燥される一般のアート紙やコート紙の生産の場合と比較し極めて低速での操業を余儀なくされているのが現状である。
【０００４】
上記のキャスト塗被紙の製造方法の中で比較すると、リウェットキャスト法は、キャストドラム温度が１００℃以上でキャスト仕上げができるためにウェットキャスト法に比較し、相対的にかなり早い速度で生産が可能であるという利点をもっている。しかし、一方で一旦乾燥された塗被層を再湿潤化するために、湿潤可塑化の度合が他の方法に比べて、著しく低い。その結果として、塗被層が加熱キャストドラム面に均一に密着され難く、高速度での操業になるほど、ピンホールや光沢むらが発生し、塗被面の均一性が失われ、光沢も低下し易いといった難点を抱えている。
【０００５】
ところで、キャスト塗被紙は、強光沢を得るのに主眼が置かれているために、キャスト塗被層中の顔料成分として、板状結晶のカオリンが主要顔料として使用されている。この場合、顔料として使用されるカオリンは、塗被層表面で配向するだけでなく、塗被層中においても同じように配向する傾向がある。そのために、高光沢は得やすいが、反面、水分の透過性が悪くなるために光沢ムラや印刷時の白抜けの原因となるピンホールが生じ易くなり、かつ生産性も非常に低下するといった難点を抱えている。
【０００６】
そこで、キャスト塗被紙の生産性を向上させるために、カオリンに比べて水分透過性の良い水酸化アルミニウム、二酸化チタン、硫酸バリウム、亜硫酸カルシウム、酸化亜鉛、あるいは粒子形態が米粒状、紡錘状、球状、無定型の軽質炭酸カルシウムや重質炭酸カルシウム等をカオリンと併用または単独で使用することが知られている。
【０００７】
しかし、このような顔料を使用したキャスト塗被紙では、カオリン単独の場合に比べて水分の透過性は顕著に改善されるものの、キャスト塗被紙の特徴である光沢が著しく低下するといった問題が生じてしまう。
【０００８】
上記の如き問題を改良するために、塗被組成物中に顔料として平均粒子径０．１〜１．０μｍの立方形炭酸カルシウムを使用する方法（特許文献１を参照）や、平均粒子径０．５μｍ以下のカオリンと長径１〜３μｍの柱状もしくは針状炭酸カルシウムを併用する方法（特許文献２を参照）が提案されているが、何れもピンホールや光沢むらは改良されるものの、光沢は不十分となり、キャスト速度が速くなると、塗被層の一部がドラムに取られる、所謂ドラムピックが発生する問題がある。
【０００９】
また、顔料としてトリスルホアルミン酸カルシウム（以下サチンホワイト）を塗被層に配合すると、塗被層面が高い表面平滑性を発現する特徴があり、一般のアート紙やコート紙の塗被層に使用して高い白紙光沢や高い表面平滑性が得られることが知られている（特許文献３〜６を参照）。サチンホワイトのキャスト塗被紙への使用としては、少量のサチンホワイトをカゼインの耐水化剤として使用する方法（特許文献７を参照）、カゼインを使用せず、カオリン、サチンホワイト、およびカチオン性樹脂を配合する方法（特許文献８を参照）が提案されているが、何れの方法も、長時間の操業は不安定であり、キャスト速度を上げた場合には、キャストドラムにおける所謂ドラムピックが発生する問題がある。
【００１０】
なお、キャスト塗被液にサチンホワイト顔料を使用し、塗被液のpＨを８．０〜１１．０に調整して３０℃以上に加熱させて塗被液が凝固する性質を利用する方法（特許文献９を参照）が提案されているが、この方法は、サチンホワイトを使用した塗被液が、pＨや温度に対して不安定性であることを示しており、実際のキャスト塗被紙の生産において、この製造方法は採用されていないのが実状である。
【００１１】
また、強光沢を有するキャスト塗被紙を高速度で生産する方法として、顔料以外からも検討されており、例えば特定の接着剤及び金属塩を塗被組成物中に含有させる方法（特許文献１０を参照）も提案されているが、ピンホールや光沢むらは改良されるものの、キャスト速度が速くなると、十分な効果を得ることができず、その添加量を増加した場合、塗被組成物の増粘やゲル化をもたらし、安定した条件での操業が難しい。また、この対策として、平均粒子径の大きいラテックスと金属塩を含有させる方法（特許文献１１を参照）も提案されており、比較的少量の金属塩類の添加量で、光沢むらやピンホールが改良され、しかも比較的安定した条件での操業が可能とされているが、長時間の操業においては安定性の問題が発生し、更なる改良が望まれているのが実状である。
【００１２】
【特許文献１】特開昭５９−２１６９９６号公報
【特許文献２】特開平１−１１８６９１号公報
【特許文献３】特開平１１−２４７０９７号公報
【特許文献４】特開平０９−２５６２９５号公報
【特許文献５】特開平０９−６７７９４公報
【特許文献６】特開平０２−１４０９８号公報
【特許文献７】特開平０４−２４６０００号公報
【特許文献８】特開平０９−１１１６９４号公報
【特許文献９】特開昭５１−４０４１０号公報
【特許文献１０】特開昭６０−１４６０９７号公報
【特許文献１１】特開平０８−１１３８９６号公報
【発明の開示】
【発明が解決しようとする課題】
【００１３】
本発明は、リウェットキャスト方式において、特に白紙光沢に優れ、光沢ムラやピンホールの発生が極めて少なく、かつ、高効率で生産し得るキャスト塗被紙を提供するものである。
【課題を解決するための手段】
【００１４】
本発明は、原紙上に、顔料と接着剤を主成分とする塗被組成物を塗被、乾燥してなるキャスト塗被層を設けた後、前記塗被層に再湿潤液を付与して湿潤、可塑化後、加熱された鏡面ドラムに圧接して、強光沢仕上げするキャスト塗被紙の製造方法において、該塗被層中に、ｐＨが１２．０未満であるサチンホワイトを含有することを特徴とするキャスト塗被紙である。
前記サチンホワイトのｐＨが８．５以上１１．０以下であることが好ましい。
前記サチンホワイトの平均粒子径が０．１〜１．５μｍであることが好ましい。
前記サチンホワイトが塗被層中の全顔料中、２〜３０質量％含有されることが好ましい。
本発明に用いるサチンホワイトが、（Ａ）水酸化カルシウム懸濁液と（Ｂ）硫酸アルミニウム水溶液とを反応させて製造されたものであって、（Ａ）水酸化カルシウム懸濁液に（Ｂ）硫酸アルミニウム水溶液を複数段添加するものであり、（Ａ）水酸化カルシウム懸濁液への（Ｂ）硫酸アルミニウム水溶液の複数段の添加のうち少なくともいずれかが、連続的に移送される（Ａ）水酸化カルシウム懸濁液に（Ｂ）硫酸アルミニウム水溶液を連続的に添加する連続添加によって行なわれるものであることを特徴とする。
本発明のサチンホワイトの製造方法について、前記複数段の添加のうち２段目以降の添加である後続添加が、該後続添加の直前の添加から所定時間が経過した後に行なわれることが好ましい。
本発明のサチンホワイトの製造方法について、前記複数段の添加のうち２段目以降の添加である後続添加が、該後続添加において（Ｂ）硫酸アルミニウム水溶液が添加される組成物のｐＨが１１．０以上で行なわれることが好ましい。
本発明のサチンホワイトについて、（Ａ）水酸化カルシウム懸濁液のモル数ａの、複数段添加された（Ｂ）硫酸アルミニウム水溶液の合計添加量のモル数ｂに対する割合（ａ／ｂ）が、５．５〜７．０であることが好ましい。
本発明のサチンホワイトの製造方法について、前記複数段の添加のうち１段目の添加である第１回添加において、（Ａ）水酸化カルシウム懸濁液のモル数の１／６のモル数である基準モル数の８５％以下のモル数である（Ｂ）硫酸アルミニウム水溶液を添加し、前記複数段の添加のうち２段目の添加である第２回添加と該第１回添加との（Ｂ）硫酸アルミニウム水溶液の合計添加量のモル数が、該基準モル数の９８％以下のモル数であることが好ましい。
本発明のサチンホワイトについて、（Ａ）水酸化カルシウム懸濁液の濃度と、（Ｂ）硫酸アルミニウム水溶液の濃度と、の少なくとも一方が、１２質量％以下であることが好ましい。
【発明の効果】
【００１５】
本発明に係るキャスト塗被紙は、光沢むらがなく、白紙光沢の極めて優れたものであり、かつ操業性に優れ、効率よく製造することができる特性を有する。
【発明を実施するための最良の形態】
【００１６】
上記の如き実状より、本発明者等はキャスト塗被紙の製造に関し、特にリウェットキャスト法において、操業性は勿論、品質面においても優れたキャスト塗被紙を得るべく鋭意研究を行った。その結果、塗被層中に顔料として特定のサチンホワイトを使用することで、高い光沢を有し、光沢むらやピンホールのないキャスト塗被紙が効率よく（高速度で）得られることを見出し、本発明を完成するに至った。
【００１７】
本発明に使用するサチンホワイトの製造方法は、特願２００４−２２７５５３号公報による。
【００１８】
即ち、（Ａ）水酸化カルシウム懸濁液と（Ｂ）硫酸アルミニウム水溶液とを反応させて製造されたものであって、（Ａ）水酸化カルシウム懸濁液に（Ｂ）硫酸アルミニウム水溶液を複数段添加するものであり、（Ａ）水酸化カルシウム懸濁液への（Ｂ）硫酸アルミニウム水溶液の複数段の添加のうち少なくともいずれかが、連続的に移送される（Ａ）水酸化カルシウム懸濁液に（Ｂ）硫酸アルミニウム水溶液を連続的に添加する連続添加によって行なわれるものである。
なお、ここに、（Ｂ）硫酸アルミニウム水溶液が添加される（Ａ）水酸化カルシウム懸濁液とは、複数段添加のうち第１段目の添加においては（硫酸アルミニウム水溶液の添加が行なわれる前においては）純粋な水酸化カルシウム懸濁液であるが、複数段添加のうち第２段目以降の添加においては（硫酸アルミニウム水溶液の添加が既に行なわれた後においては）水酸化カルシウムと硫酸アルミニウムとの混合物を意味する。
【００１９】
即ち、まず本方法においては、水酸化カルシウム懸濁液に対して添加される硫酸アルミニウム水溶液を複数段に分割して添加することを特徴とする。
水酸化カルシウム懸濁液と硫酸アルミニウム水溶液を反応させてサチンホワイトを製造する場合において、サチンホワイトの反応原料である硫酸アルミニウムは水に完全に溶解して水溶液となり、その全量が直ちに反応が行なえる状態であるのに対して、もう一方の反応原料である水酸化カルシウムは水に対する溶解性が０．２％と極めて低く、ほとんど水に溶けない懸濁液の状態であるため、その全量は直ちに反応が行なえる状態にはない。
このため、反応性の鈍い水酸化カルシウム懸濁液に対して、所定量の硫酸アルミニウム水溶液を一度に添加するのではなく、直ちに反応することができる水酸化カルシウム量に見合うだけの硫酸アルミニウム量の範囲内で、所定量の硫酸アルミニウムを複数段に分割して添加することにより、反応系内において硫酸アルミニウムが過剰になる状態を回避し、酸化アルミニウムや硫酸カルシウムの反応副生成物の発生を抑制するものである。
【００２０】
さらに本方法では、前記した硫酸アルミニウム水溶液の分割添加に加えて、（Ａ）水酸化カルシウム懸濁液に対して（Ｂ）硫酸アルミニウム水溶液の複数段の添加のうち、少なくともいずれかが、連続的に移送される（Ａ）水酸化カルシウム懸濁液に（Ｂ）硫酸アルミニウム水溶液を連続的に添加する連続添加によって行なうことを特徴とする。
これは、本発明において、複数段に分割して行なわれる硫酸アルミニウム水溶液の添加に対しては、所定量の水酸化カルシウム懸濁液に硫酸アルミニウム水溶液を長時間に渡って徐々に添加する、いわゆる「バッチ」方式を行なっても良いが、生成するサチンホワイトの粒子径を微小、かつ均一に制御することに関しては、「バッチ」方式よりも連続的に移送される水酸化カルシウム懸濁液に対して硫酸アルミニウム水溶液を連続的に添加する「連続添加」方式の方が優れていることから、本発明に用いるサチンホワイトでは、複数段に分割して行なわれる硫酸アルミニウム水溶液のいずれかの添加において、前記「連続添加」方式による添加を、少なくとも最低１回は行なうものである。
【００２１】
また、本方法では、本発明の「連続添加」方式による硫酸アルミニウム水溶液の添加については、複数段に分割して行なわれる硫酸アルミニウム水溶液の添加のうち、第１段目の添加を「連続添加」方式とすることもでき、さらに、複数段に分割して行なわれる硫酸アルミニウム水溶液の添加のうち、最終の添加を除く全ての添加を「連続添加」方式とすることもできる。なお、最終の添加を含む全ての添加を「連続添加」方式とすることもできる。
【００２２】
また、本発明のサチンホワイトの生成においては、水酸化カルシウムの反応性を回復させて適正なサチンホワイト生成反応を維持させるために、該後続添加の直前の添加から所定時間の間隔を空けた後に、後続の硫酸アルミニウム水溶液を添加するものであり、安定化するのに要する所要時間は、混合組成物の状態にもよるが、１５秒以上が必要である。
【００２３】
また、本方法においては、前記複数段に分割して行なわれる（Ｂ）硫酸アルミニウム水溶液の添加のうち、２段目以降の添加である後続添加が、該後続添加において（Ｂ）硫酸アルミニウム水溶液が添加される組成物のｐＨが１１．０以上で行なわれてもよい。
ここにいう「後続添加」とは、水酸化カルシウム懸濁液に対して、複数段に分割して硫酸アルミニウム水溶液を添加する場合において、２段目〜最終段に行なわれる、それぞれの硫酸アルミニウム水溶液の添加をいう。
そして、ここにいう「該後続添加において（Ｂ）硫酸アルミニウム水溶液が添加される組成物」とは、（Ａ）水酸化カルシウム懸濁液と（Ｂ）硫酸アルミニウム水溶液の混合物であって、まだ（Ｂ）硫酸アルミニウム水溶液の所定量（全量）が混合されておらず（即ち、最終段の添加がなされていない）、該後続添加によって（Ｂ）硫酸アルミニウム水溶液が添加される直前の組成物をいい、具体的には生成したサチンホワイトと未反応の水酸化カルシウムが残留する組成物のことを示す。
【００２４】
後続添加において（Ｂ）硫酸アルミニウム水溶液が添加される組成物のｐＨが１１．０以上であることの意義は次のように考えられる。
サチンホワイトの製造に関して、硫酸アルミニウム水溶液を添加する際に、原料である水酸化カルシウムの反応性を維持、回復させることが重要であることは前記した通りであるが、水酸化カルシウム懸濁液に対して硫酸アルミニウム水溶液を混合して得られた混合組成物のｐＨの変動状態を観測することにより、混合組成物における水酸化カルシウムの反応性の回復状況を把握することができることから、該混合組成物においては、硫酸アルミニウムを添加する前に充分に反応性を回復（＝ｐＨの上昇回復）しておくことが不可欠である。
したがって、本発明において、硫酸アルミニウムが添加される前の混合組成物のｐＨについては、１１．０以上であることが好ましく、１２．０以上とすることがより好ましく、水酸化カルシウムの反応性を完全に安定した状態まで回復させるためには、１２．５〜１３．０のｐＨ範囲まで調整することが特に好ましい。硫酸アルミニウムを添加する前の混合組成物のｐＨが、１１．０未満であると、混合組成物中の水酸化カルシウムの反応性回復が不十分である可能性が高く、該状態の混合組成物に対して硫酸アルミニウム水溶液を追添加すると、サチンホワイトの生成反応を適性、かつ安定して行なうことが困難となり、酸化アルミニウムや硫酸カルシウムといった反応副生成物が多量に生じるため好ましくない。
【００２５】
本方法においては、サチンホワイトを生成させる際の、（Ａ）水酸化カルシウム懸濁液のモル数ａの、複数段に分割して添加される（Ｂ）硫酸アルミニウム水溶液の合計添加量のモル数ｂに対する割合（ａ／ｂ）は、５．５〜７．０が好ましい。
【００２６】
（Ａ）水酸化カルシウム懸濁液のモル数ａと、複数段に分割して添加される（Ｂ）硫酸アルミニウム水溶液の合計添加量のモル数ｂと、の割合（ａ／ｂ）は、理論的にはａ／ｂ＝６．０であり、これは１モルのサチンホワイトの生成には、６モルの水酸化カルシウムと１モルの硫酸アルミニウムが必要であることを示している。したがって本発明におけるサチンホワイトが生成する際の水酸化カルシウムと硫酸アルミニウムの反応モル比（ａ／ｂ）についてはａ／ｂ＝６．０として、反応における無駄を最小限とすることが極めて好ましい。
しかしながら、水酸化カルシウムの反応性が非常に鈍いことから、完全な反応終了点で反応を終了させることは極めて困難である。したがって、本発明におけるサチンホワイトが生成する際の水酸化カルシウムと硫酸アルミニウムの反応モル比（ａ／ｂ）の範囲の下限については、ａ／ｂ＝５．５以上とすることが好ましく、５．８とすることがより好ましく、６．０とすることが特に好ましい。また水酸化カルシウムと硫酸アルミニウムの反応モル比（ａ／ｂ）の上限については、７．０以下とすることがより好ましく、６．０とすることが特に好ましい（通常、水酸化カルシウムと硫酸アルミニウムの反応モル比（ａ／ｂ）の範囲としては、ａ／ｂ＝５．５〜７．０が好ましく、ａ／ｂ＝５．８〜７．０の範囲内とすることが特に好ましい。）。サチンホワイトが生成する際の水酸化カルシウムと硫酸アルミニウムの反応モル比（ａ／ｂ）について、５．５未満とすることは、水酸化カルシウムに対する硫酸アルミニウムの比率が過剰になり、酸化アルミニウムや硫酸カルシウム等の反応副生成物が多量に発生するため好ましくなく、また該反応モル比が７．０を超えることは、ｐＨが１２．０未満のサチンホワイトを得ることが難しくなり好ましくない。
【００２７】
本方法においては、前記複数段に分割して行なわれる（Ｂ）硫酸アルミニウム水溶液の添加のうち、１段目の添加である第１回添加において、（Ａ）水酸化カルシウム懸濁液のモル数の１／６のモル数である基準モル数の８５％以下のモル数である（Ｂ）硫酸アルミニウム水溶液を添加し、前記複数段の添加のうち、２段目の添加である第２回添加と該第１回添加との（Ｂ）硫酸アルミニウム水溶液の合計添加量のモル数が、該基準モル数の９８％以下のモル数となるようにしてもよい（添加モル数制限方法）。
【００２８】
（Ａ）水酸化カルシウム懸濁液の濃度と、（Ｂ）硫酸アルミニウム水溶液の濃度と、の少なくとも一方が、１２重量％以下であってもよい。
ここに水酸化カルシウム懸濁液の濃度は、硫酸アルミニウム水溶液が全く添加されていない状態（即ち、硫酸アルミニウム水溶液の第１段目の添加を行なう前）の反応を行なう前の状態における水酸化カルシウム懸濁液の濃度であり、水酸化カルシウム懸濁液において、水に溶解した状態の水酸化カルシウム（ｆ１）と、固体のまま水に分散した状態の水酸化カルシウム（ｆ２）と、の２者を併せた水酸化カルシウムの総含有量（質量Ｆ＝ｆ１＋ｆ２）による質量％をいう。
【００２９】
サチンホワイトは塩基である水酸化カルシウム懸濁液と、酸である硫酸アルミニウム水溶液を、瞬時に均一に混合させることが不可欠であるが、この際に各反応原料の濃度が濃すぎる場合には、各反応原料の瞬時、かつ均一な混合を行なうことが困難となり、また反応混合組成物（懸濁液）の粘度が２０００ｍＰａ・ｓを越えるような高粘度となって、反応原料の混合を阻害する恐れが生じてしまう。
したがって、本方法においては、（Ａ）水酸化カルシウム懸濁液の濃度と、（Ｂ）硫酸アルミニウム水溶液の濃度と、の少なくとも一方が、１２質量％以下であることが好ましく、少なくとも一方が、６質量％以下であることがより好ましく、（Ａ）水酸化カルシウム懸濁液の濃度と（Ｂ）硫酸アルミニウム水溶液の濃度が、共に６質量％以下であることが最も好ましい。
【００３０】
そして、反応原料を瞬時、かつ均一に混合させて、サチンホワイトの生成反応を安定して行なうためには、前記したように各反応原料の濃度はできる限り低い方が好ましいが、反応原料の濃度が極めて低い場合には、取り扱う反応液量が膨大となり、極めて大きな処理能力を有する製造設備の設置が必要となるため、必要以上に原料を低濃度化することは好ましくない。
したがって、（Ａ）水酸化カルシウム懸濁液の濃度と、（Ｂ）硫酸アルミニウム水溶液の濃度の少なくとも一方が、０．１質量％以上であることが好ましく、少なくとも一方が、１質量％以上であることが特に好ましい。
【００３１】
以下に、本発明に使用するサチンホワイトの詳細について述べる。本発明使用するサチンホワイトは、塗被液の安定性や、キャストドラムでの離型性の点から、ｐＨ１２．０未満であることが必要であり、ｐＨが８．５〜１１．０以下であることが好ましい。因みに、サチンホワイトのｐＨが１２．０以上の場合は、塗被液の安定化を図るために塗被液中への水酸化ナトリウムの過剰添加が必要であり、長時間の操業においてキャストドラムでの離型性に問題が生じる。また、ｐＨ８．５未満の場合には、サチンホワイトの結晶形状が崩壊し、水酸化アルミニウムや硫酸カルシウムの反応副生成物が混在するため、サチンホワイト本来の表面平滑性、白紙光沢などの白紙品質が低下するため好ましくない。また、サチンホワイトのｐＨが１１．０以下の場合、塗被液の安定化性のためのアルカリを、少量添加あるいは無添加にできることから、一般の顔料と同じ扱いができる利点もある。
【００３２】
ところで、サチンホワイトとは、水酸化カルシウムと硫酸アルミニウムとの反応によって生じる、下記一般式（１）によって表される無機錯体化合物である。
３ＣａＯ・Ａｌ２Ｏ３・３ＣａＳＯ４・３１〜３２Ｈ２Ｏ    （１）
一般的に、サチンホワイトはｐＨが１２．３〜１２．５であり、分散液を安定化させるため、過剰量の分散剤の添加が必要であり、また、サチンホワイトを塗被液に配合した場合、塗被液を安定化させるために、水酸化ナトリウム（苛性ソーダ）等のアルカリを添加してｐＨを１２〜１３の強アルカリに調整する必要がある。これは、サチンホワイトの製造の際、残留している未反応の水酸化カルシウム原料から、カルシウムイオンが溶出し、このカルシウムイオンの溶出を抑制させる必要があるためである。
【００３３】
キャスト塗被紙の製造において、一般的なサチンホワイトを使用した場合、塗被液のｐＨを１２〜１３程度に調整した場合でも、長時間の操業において塗被液は不安定となり、また、ドラムピックが発生する場合がある。この理由については明らかではないが、長時間の操業において塗被液中に残留している水酸化カルシウムからカルシウムイオンが溶出し、このカルシウムイオンが、キャストドラム表面や塗被液中の離型剤に吸着し、その離型効果が発揮できなくなるためと推定する。
【００３４】
本発明に使用する特定のサチンホワイトは、前記のようにその製造工程を調整して、残留している水酸化カルシウムがほとんどなく、その結果としてｐＨ１２未満のサチンホワイトを製造することが可能となったものであり、キャスト塗被液に配合する場合でも、塗被液を安定化させるための水酸化ナトリウム（苛性ソーダ）等のアルカリを添加する必要がない。
【００３５】
また、本発明に使用するサチンホワイトは、平滑性、白紙光沢発現性及びキャストドラムでの離型性の点から、沈降方式による平均粒子径が０．１〜１．５μｍの範囲であることが好ましく、特に平均粒子径０．３〜０．８μｍの範囲がより好ましい。因みに、サチンホワイトの平均粒子径が１．５μｍを越える場合には、塗被層に対して平滑発現性、白紙光沢発現性の効果が少ない。また、平均粒子径が０．１μｍよりも小さい場合には、塗被紙の平滑発現性、白紙光沢発現性付与に対しては有効であるが、印刷用塗被紙として必要とされる強度発現のための接着剤要求量が多くなることや、キャストドラムでの離型性が悪化する場合があり、好ましくない。
【００３６】
前記、沈降方式による平均粒子径測定とは、詳細は以下のものである。米国のマイクロメリティックス社製のセディグラフ５１００を使用して、生成したサチンホワイトを含有する組成物の粒度分布を測定し、５０累積質量％に該当する平均粒子径（ｄ５０）を求めた。なお、測定に供したサチンホワイトを含有する組成物は、反応終了後に得られたサチンホワイトを含有する組成物の分散液に対して、燐酸塩系分散剤（ピロリン酸ソーダ）の０．１％水溶液で、顔料固形分濃度が約４％になるよう希釈・分散して得た。また、測定条件としては、サチンホワイトの比重：１．７７ｇ／ｃｍ３、測定温度：３５℃で測定した。
【００３７】
また、本発明に使用するサチンホワイトは、平滑性や白紙光沢発現性の点から、全顔料に対して２〜３０質量％含有することが好ましい。因みに、サチンホワイトの含有量が３０質量％を越える場合には、塗被層の白紙品質の向上に対しては有効であるが、塗被紙としての強度発現のために必要とされる接着剤量が多くなり、不経済であることや、塗被液の濃度が低くなり、塗被紙の平滑性や白紙光沢が低下する傾向となるため好ましくない。また、含有量が２質量％よりも小さい場合には、塗被紙の平滑発現性、白紙光沢発現性の効果が少ない。
【００３８】
本発明において、塗被層に含有する特定のサチンホワイト以外の顔料としては、例えば、カオリン、タルク、クレー、焼成カオリン、重質炭酸カルシウム、軽質炭酸カルシウム、二酸化チタン、亜硫酸カルシウム、石膏、硫酸バリウム、ホワイトカーボン、非晶質シリカ、ケイソウ土、炭酸マグネシウム、二酸化チタン、水酸化アルミニウム、水酸化カルシウム、水酸化マグネシウム、水酸化亜鉛、酸化亜鉛、酸化マグネシウム、ベントナイト、セリサイト等の無機顔料のほか、尿素ホルマリン樹脂微粒子、微小中空粒子等の有機顔料を例示することができ、これらは併用も可能である。
【００３９】
本発明において、キャスト塗被紙の塗被層に、接着剤として、カゼイン、大豆蛋白、等の蛋白質類、スチレン−ブタジエン共重合体、メチルメタクリレート−ブタジエン共重合体の共役ジエン系重合体ラテックス、アクリル系重合体ラテックス、エチレン−酢酸ビニル共重合体等のビニル系重合体等のビニル系重合体ラテックス、或はこれらの各種重合体をカルボキシル基等の官能基含有単量体により、官能基変性したアルカリ溶解性或はアルカリ非溶解性の重合体ラテックス、ポリビニルアルコール、オレフィン−無水マレイン酸樹脂、メラミン樹脂等の合成樹脂系接着剤、陽性化デンプン、酸化デンプン、エステル化デンプン等のデンプン類、カルボキシメチルセルロース、ヒドロキシメチルセルロース等のセルロース誘導体等、一般の塗被紙用として知られる接着剤を単独或は併用で使用することができる。なお、接着剤の使用量は顔料１００質量部に対し５〜５０質量部、好ましくは１０〜３０質量部程度である。
【００４０】
また、本発明に係るキャスト塗被紙の塗被層には、上記の顔料と接着剤の他に、本発明の効果を妨げない範囲において、塩化ナトリウム、塩化アンモニウム、塩化亜鉛、塩化マグネシウム、硫酸ナトリウム、硫酸カリウム、硫酸アンモニウム、硫酸亜鉛、硫酸マグネシウム、硝酸アンモニウム、第一燐酸ナトリウム、燐酸アンモニウム、燐酸カルシウム、ポリリン酸ナトリウム、ヘキサメタリン酸ナトリウム、蟻酸ナトリウム、蟻酸アンモニウム、酢酸ナトリウム、酢酸カリウム、モノクロル酸ナトリウム、マロン酸ナトリウム、酒石酸ナトリウム、酒石酸カリウム、クエン酸ナトリウム、クエン酸カリウム、乳酸ナトリウム、グルコン酸ナトリウム、アジピン酸ナトリウム、ジオクチルスルホコハク酸ナトリウム等の無機酸や有機酸のアンモニウム塩や金属塩類、メチルアミン、ジエタノールアミン、ジエチレントリアミン、ジイソプロピルアミン等の各種添加剤を適宜使用することができる。また、本発明の効果を妨げない範囲において、青系統或いは紫系統の染料や有色顔料、蛍光染料、増粘剤、保水剤、酸化防止剤、老化防止剤、導電処理剤、消泡剤、紫外線吸収剤、分散剤、ｐＨ調整剤、離型剤、耐水化剤、撥水剤等の各種助剤を適宜配合することができる。
【００４１】
次に、本発明において、キャスト塗被紙に使用する原紙について述べる。本発明のキャスト塗被紙に使用する原紙は、特に限定されるものではなく、下記の材料が本発明の所望の効果を妨げない範囲において適宜選択して使用される。
【００４２】
パルプとしては、例えば、一般に使用されているＬＢＫＰやＮＢＫＰ等の漂白化学パルプ、砕木パルプ（ＧＰ）、加圧式砕木パルプ（ＰＧＷ）、リファイナ砕木パルプ（ＲＧＰ）、サーモメカニカルパルプ（ＴＭＰ）等の機械パルプ、脱墨古紙パルプ（ＤＩＰ）、損紙などが適宜混合使用される。また、ケナフ等の非木材繊維原料から得られるパルプ繊維、合成パルプ、無機繊維等の１種又は２種以上を原紙に配合することもできる。機械パルプやＤＩＰは、必要に応じて漂白して使用することもでき、漂白の程度も任意に行うことができる。なお、パルプの漂白には、塩素ガスのような分子状塩素や二酸化塩素のような塩素化合物を使用しない漂白工程を採用することが、環境保全の観点から好ましく、このような漂白工程を経たパルプとしては、ＥＣＦパルプやＴＣＦパルプを挙げることができる。
【００４３】
原紙に内添される填料としては、例えば、重質炭酸カルシウム、軽質炭酸カルシウム、亜硫酸カルシウム、石膏、タルク、カオリン、クレー、焼成カオリン、ホワイトカーボン、非晶質シリカ、デラミカオリン、ケイソウ土、炭酸マグネシウム、二酸化チタン、水酸化アルミニウム、水酸化カルシウム、水酸化マグネシウム、水酸化亜鉛等の無機顔料や尿素ホルマリン樹脂微粒子、微小中空粒子等の有機顔料等が例示でき、古紙や損紙等に含まれる填料も再使用できる。填料は２種以上の混合使用も可能である。填料の配合量は、一般に、紙（原紙）灰分が３〜２０質量％の範囲となるように添加される。
【００４４】
なお、原紙中にはパルプや填料の他に、内添サイズ剤、アニオン性、ノニオン性、カチオン性あるいは両性の歩留り向上剤、濾水性向上剤、紙力増強剤等で例示される各種の抄紙用内添助剤を、必要に応じて添加することができる。内添サイズ剤の具体例としては、例えば、アルキルケテンダイマー系、アルケニル無水コハク酸系、スチレン−アクリル系、高級脂肪酸系、石油樹脂系サイズ剤、ロジン系サイズ剤等が挙げられる。また、歩留り向上剤、濾水性向上剤、紙力増強剤の具体例としては、例えば、アルミニウム等の多価金属化合物（具体的には、硫酸バンド、塩化アルミニウム、アルミン酸ソーダ、塩基性アルミニウム化合物等）、各種澱粉類、ポリアクリルアミド、尿素樹脂、ポリアミド・ポリアミン樹脂、ポリエチレンイミン、ポリアミン、ポリビニルアルコール、ポリエチレンオキサイド等が例示できる。
【００４５】
本発明のキャスト塗被紙に使用する原紙の坪量は、一般的には、３０〜４００ｇ／ｍ２程度の範囲に適宜調整する。また、原紙の抄造条件は特に限定はない。抄紙機としては、例えば、長網式抄紙機、ギャップフォーマー型抄紙機、円網式抄紙機、短網式抄紙機等の商業規模の抄紙機が、目的に応じて適宜選択して使用できる。抄紙方式としては、酸性抄紙、中性抄紙、弱アルカリ性抄紙等のいずれの方式でも良いが、近年、紙の保存性が要求されることから、中性抄紙により抄紙された原紙が好ましい。勿論、澱粉溶液等をサイズプレスすることもできる。また、原紙の片面または両面には必要に応じて、一般の顔料塗被組成物を予め予備塗工した塗工紙、必要があればこの予備塗工した塗工紙を前もって、スーパーキャレンダー、ブラシ掛け、キャスト仕上げ等の平滑化処理したもの等もキャスト用原紙として使用される。
【００４６】
前記材料をもって構成されるキャスト用塗被組成物は、一般に固形分濃度を２０〜７０質量％程度に調製し、前記のキャスト用原紙上に乾燥重量で１０〜５０ｇ／ｍ２、より好ましくは２０〜３０ｇ／ｍ２程度になるように、塗被、乾燥する。塗工装置についても、特に限定するものではなく、当業界で一般的に使用されているトレーリング、フレキシブル、ロールアプリケーション、ファウンテンアプリケーション、ショートドゥエル等のベベルタイプやベントタイプのブレードコーター、エアーナイフコーター、バーコーター、ロッドブレードコーター、チャンプフレックスコーター、ゲートロールコーター、グラビアコーター、カーテンコーター、ダイコーター、スプレーコーター等の塗工装置が適宜使用できる。勿論、これらの装置はオンマシンでもよく、オフマシンであってもよい。また、湿潤塗被層を乾燥する方法としても、特に限定するものではなく、例えば、蒸気乾燥、ガスヒーター乾燥、電気ヒーター乾燥、赤外線ヒーター乾燥等の各種方式が採用できる
【００４７】
上記の方法でキャスト用塗被組成物を原紙上に塗被、乾燥した後、リウェットキャスト法、即ち、塗被層を再湿潤させ、加熱された鏡面ドラムに圧接して光沢仕上げされる。
【００４８】
なお、再湿潤液については、特に限定されるものではないが、一般に離型剤として、例えばポリエチレンエマルジョン、脂肪酸の塩類やその誘導体、マイクロクリスタリンワックス、ロート油などを水に溶解または分散させた液が使用される。また、ヘキサメタリン酸ソーダ等の燐酸塩や有機酸、有機酸の塩類等を乾燥塗被層の可塑化を促進させる目的で併用することも勿論、可能である。なお、塗被層を再湿潤する前にスーパーキャレンダー、ブラシ掛け等の平滑化処理を行うことも有効である。
【実施例】
【００４９】
次に、実施例を挙げて本発明を具体的に説明するが、勿論本発明はこれらの実施例に限定されない。なお、特に断わらない限り例中の「部」および「％」は、それぞれ「固形分質量部」および「固形分質量％」を示す。また、実施例や比較例で使用した顔料の平均粒子径、サチンホワイトを含有する組成物および塗被液のｐＨは以下の方法で測定した。
【００５０】
（顔料の平均粒子径）
ピロリン酸ソーダの０．１％液中に顔料を超音波で５分間分散処理し、Ｘ線透過式粒度分布測定装置（機種名：セディグラフ５１００、マイクロメリティクス社製）を用いて沈降法により測定した。平均粒子径は粗粒子分からの累積質量が５０％に相当する点での粒子径で示した。
【００５１】
（ｐＨ測定方法）
ラコムテスターｐＨ計（ｐＨＳｃａｎＷＰＢＮ型、アズワン製）を使用し、各種分散液および塗被液中に直接ｐＨ電極を浸漬させて顔料分散液、塗被液のｐＨを測定した。なお、ｐＨ測定に使用したｐＨ計については、ＮＩＳＴ基準校正液（ｐＨ６．８６、およびｐＨ９．１８の２種類）を用いてｐＨ校正を行なった後にｐＨ測定を行なった。
【００５２】
実施例１
・サチンホワイトの調製
（１）水酸化カルシウム懸濁液に対する第１段目の硫酸アルミニウム水溶液の添加９０００ｒｐｍで回転させたインラインミキサー（パイプラインホモミクサー、混合手段）に対して、前記の６％水酸化カルシウム懸濁液を３００ｇ／分、および６％硫酸アルミニウム水溶液を１８５ｇ／分（基準モル数の８０％。なお、基準モル数等の計算方法は後述する。）で同時、かつ連続的に注入し、該注入を１４分間連続して行った。その際に得られた混合組成物（インラインミキサーから吐出される組成物）をｐＨ復元タンク（本発明にいう中間槽）に連続的に受け入れ３０分間静置して、ｐＨ回復を行った。ｐＨ回復後の該混合組成物（以下、「第１組成物」という。）のｐＨは１２．８であった。
【００５３】
ここに基準モル数等の計算方法を簡単に説明しておく。水酸化カルシウム、硫酸アルミニウムの分子量は、それぞれ７４．１、および３４２．１６であり、６％水酸化カルシウム懸濁液３００ｇ／分は、固形分として１８ｇ／分で、そのモル数（単位時間に装入されるモル数）は１８／７４．１＝０．２４３である。従って、水酸化カルシウム懸濁液のモル数の１／６のモル数である基準モル数は、０．２４３×１／６＝０．０４０５モル／分となる。一方、６％硫酸アルミニウム水溶液１８５ｇ／分には、１８５ｇ×６％＝１１．１ｇ／分の硫酸アルミニウムが含まれており、これをモル数に換算すると１１．１ｇ／分×１／３４２．１６＝０．０３２４モル／分となる。従って、第１段目に添加する硫酸アルミニウム水溶液の、基準モル数に対する割合の計算は、（０．０３２４モル／分）／（０．０４０５モル／分）＝８０％と計算される。
【００５４】
（２）第２段目の硫酸アルミニウム水溶液の添加
前記（１）と同様にして、９０００ｒｐｍで回転させたインラインミキサー（パイプラインホモミクサー、混合手段）に対して、前記混合組成物（第１組成物）を４８５ｇ／分、および６％硫酸アルミニウム水溶液を３５ｇ／分（基準モル数の１５％）で同時、かつ連続的に注入し、該注入を１２分間連続して行った。その際に得られた混合組成物（インラインミキサーから吐出される組成物）をｐＨ復元タンク（本発明にいう中間槽）に連続的に受け入れ３０分間静置して、ｐＨ回復を行った。ｐＨ回復後の混合組成物（以下、「第２組成物」という。）のｐＨは１２．４であった。
【００５５】
（３）第３段目の硫酸アルミニウム水溶液の添加（反応終了）
前記（２）と同様にして、９０００ｒｐｍで回転させたインラインミキサー（パイプラインホモミクサー、混合手段）に対して、前記混合組成物（第２組成物）を５２０ｇ／分、および６％硫酸アルミニウム水溶液を１１ｇ／分（基準モル数の５％）で同時、かつ連続的に注入し、該注入を１０分間連続して行った（反応終了）。その際に得られた混合組成物（インラインミキサーから吐出される組成物）をクッションタンクに連続的に受け入れ、反応終了後の組成物（以下、「反応終了組成物」という。）を得た。反応終了組成物のｐＨは１０．６であった。
【００５６】
水酸化カルシウム懸濁液のモル数ａの、複数段添加された（Ｂ）硫酸アルミニウム水溶液の合計添加量のモル数ｂに対する割合（ａ／ｂ）の計算方法について簡単に説明する。まず、最終的に用いた６％水酸化カルシウムは３００ｇ／分×１０分間＝３０００ｇであり、それに含まれる固形分としては１８０ｇであり、Ｃａ（ＯＨ）２モル数ａとしては
２．４３モルである。そして、複数段に分割添加した６％硫酸アルミニウムの総量は２３１ｇ／分×１０分間＝２３１０ｇであり、それに含まれる固形分としては１３８．６ｇであり、Ａｌ２（ＳＯ４）３モル数ｂとしては０．４０５モルである。従って、モル比（Ｃａ（ＯＨ）２／Ａｌ２（ＳＯ４）３＝ａ／ｂ）としては６．０となる。また、硫酸アルミニウムの総添加率としては、基準モル数の１００％（＝８０％＋１５％＋５％）であった。
【００５７】
反応終了後の組成物（反応終了組成物）をフィルタープレスで脱水することで固形分が約３２〜３４％の組成物とし、続いて固形分２７％となるように該脱水組成物を水に再分散させた。その再分散の際、あらかじめ水にポリアクリル酸系分散剤（商品名：アロンＴ−５０、東亜合成化学社製）を組成物（該脱水組成物）の固形分対比で０．５部の量を添加しておき、さらに該分散剤の添加量を調整して、再分散した該組成物分散液が約１０ｍＰａ・ｓ程度の低粘度になるように調整した。平均粒子径は０．４９μｍであった。
【００５８】
・キャスト用塗被液の調製
カオリン（商品名：ＵＷ−９０、エンゲルハード社製）５５部、軽質炭酸カルシウム（商品名：ブリリアントＢｒ−１５、白石工業社製）３８部、上記サチンホワイト７部、ポリアクリル酸ナトリウム０．５部をコーレス分散機を用いて水中に分散し、固形分濃度６５％の顔料スラリーを調成した。このスラリーに消泡剤としてトリブチルフォスフェート０．５部、離型剤としてステアリン酸アンモニウム１．０部、接着剤としてアンモニアを用いて溶解した１５％カゼイン水溶液８部（固形分）及び、スチレン−ブタジエン共重合体ラテックス１８部（固形分）を加え、固形分濃度が４５％のキャスト用塗被液を調製した。
【００５９】
・原紙の作成
酸素−オゾン−水酸化ナトリウム−過酸化水素−二酸化塩素からなる工程で多段漂白されたＬＢＫＰ（ＣＳＦ４３０ｍｌ）８５％と、酸素−オゾン−水酸化ナトリウム−過酸化水素−二酸化塩素からなる工程で多段漂白されたＮＢＫＰ（ＣＳＦ４５０ｍｌ）１５％とからなるパルプスラリーに、填料として軽質炭酸カルシウム（商品名：タマパールＴＰ−１２１、奥多摩工業社製）を原紙灰分が１０％となるように添加した後、パルプ固形分に対して硫酸アルミニウム０．５％、カチオン澱粉（商品名：エースＫ−１００、王子コーンスターチ社製）０．５％、アルキルケテンダイマーサイズ剤（商品名：サイズパインＫ−２８７、荒川化学社製）０．１％、ポリアクリルアミド（商品名：ポリストロン８５１、荒川化学社製）０．０２％を順次添加し、紙料を調製した。得られた紙料をオントップツインワイヤー抄紙機で抄紙し、さらにゲートロールサイズプレス装置で酸化澱粉（商品名：エースＡ、王子コーンスターチ社製）を両面で１．５ｇ／ｍ２（固形分）塗布・乾燥し、マシンカレンダーで平滑化処理を施して実量７０ｇ／ｍ２の原紙を得た。
【００６０】
・キャスト塗被紙の作成
上記原紙上にエアーナイフコーターを用いて、乾燥重量で２０ｇ／ｍ２になるように上記塗被液を塗布後、エアーフローティングドライヤーで乾燥した。次にこの塗被紙を、ポリエチレンエマルジョン水溶液１％、クエン酸ナトリウム１％からなる再湿潤液によって塗被層表面を再湿潤した後、表面温度１０５℃のキャストドラムにプレス圧１５０ｋＮ／ｍで圧接、乾燥したのちドラムから剥離することによってキャスト塗被紙を得た。
【００６１】
実施例２
・サチンホワイトの調製
実施例１の第１段目の硫酸アルミニウム水溶液添加量を１０４ｇ／分（基準モル数の４５％）で添加し、また第２段目の硫酸アルミニウム水溶液の添加において、混合組成物（第１組成物）を４０４ｇ／分、硫酸アルミニウム水溶液を８１ｇ／分（基準モル数の３５％）で添加し、さらに第３段目の硫酸アルミニウム水溶液の添加において、混合組成物（第２組成物）を４８５ｇ／分、硫酸アルミニウム水溶液を３４ｇ／分（基準モル数の１５％）で添加して反応終了とした以外は、実施例１と同様にして反応終了後の組成物を得た。この時、第２段目、および第３段目の硫酸アルミニウム水溶液を添加する前の各混合組成物（第１組成物、第２組成物）のｐＨ回復後のｐＨは、１２．７、および１２．５であった。また、反応終了後の組成物のｐＨは１１．５であった。平均粒子径は０．４４μｍであった。
【００６２】
なお、最終的に用いた６％水酸化カルシウムは３００ｇ／分×１０分間＝３０００ｇであり、それに含まれる固形分としては１８０ｇであり、Ｃａ（ＯＨ）２モル数ａとしては２．４３モルである。そして、複数段に分割添加した６％硫酸アルミニウムの総量は２１９ｇ／分×１０分間＝２１９０ｇであり、それに含まれる固形分としては１３１．４ｇであり、Ａｌ２（ＳＯ４）３モル数ｂとしては０．３８モルである。従って、モル比（Ｃａ（ＯＨ）２／Ａｌ２（ＳＯ４）３＝ａ／ｂ）としては６．４となる。また、硫酸アルミニウムの総添加率としては、基準モル数の９５％であった。
【００６３】
・キャスト用塗被液の調製およびキャスト塗被紙の作成
実施例１のキャスト用塗被液の調製において、上記サチンホワイトを使用した以外は、実施例１と同様にしてキャスト塗被紙を得た。
【００６４】
実施例３
・サチンホワイトの調製
実施例１の第１段目の硫酸アルミニウム水溶液添加量を５８ｇ／分（基準モル数の２５％）で添加し、また第２段目の硫酸アルミニウム水溶液の添加において、混合組成物（第１組成物）を３５８ｇ／分、硫酸アルミニウム水溶液を１６２ｇ／分（基準モル数の７０％）で添加し、さらに第３段目の硫酸アルミニウム水溶液の添加において、混合組成物（第２組成物）を５２０ｇ／分、硫酸アルミニウム水溶液を１１ｇ／分（基準モル数の５％）で添加して反応終了とした以外は、実施例１と同様にして反応終了後の組成物を得た。この時、第２段目、および第３段目の硫酸アルミニウム水溶液を添加する前の各混合組成物（第１組成物、第２組成物）のｐＨ回復後のｐＨは、１２．８、および１２．４であった。また、反応終了後の組成物のｐＨは９．７であった。平均粒子径は０．４６μｍであった。
【００６５】
なお、最終的に用いた６％水酸化カルシウムは３００ｇ／分×１０分間＝３０００ｇであり、それに含まれる固形分としては１８０ｇであり、Ｃａ（ＯＨ）２モル数ａとしては２．４３モルである。そして、複数段に分割添加した６％硫酸アルミニウムの総量は２３１ｇ／分×１０分間＝２３１０ｇであり、それに含まれる固形分としては１３８．６ｇであり、Ａｌ２（ＳＯ４）３モル数ｂとしては０．４０５モルである。従って、モル比（Ｃａ（ＯＨ）２／Ａｌ２（ＳＯ４）３＝ａ／ｂ）としては６．０となる。また、硫酸アルミニウムの総添加率としては、基準モル数の１００％であった。
【００６６】
・キャスト用塗被液の調製およびキャスト塗被紙の作成
実施例１において、上記サチンホワイトを使用した以外は、実施例１と同様にしてキャスト塗被紙を得た。
【００６７】
実施例４
実施例２のキャスト塗被液の調製において、カオリンの配合部数を５５部、軽質炭酸カルシウムの配合部数を４２部、サチンホワイトの配合部数を３部に変更した以外は、実施例２と同様にしてキャスト塗紙紙を得た。
【００６８】
実施例５
・キャスト用塗被液の調製およびキャスト塗被紙の作成
実施例２のキャスト塗被液の調製において、カオリンの配合部数を７０部、軽質炭酸カルシウムの配合部数を１０部、サチンホワイトの配合部数を２０部に変更した以外は、実施例２と同様にしてキャスト塗被紙を得た。
【００６９】
比較例１
・サチンホワイトの調製
実施例１の第１段目の硫酸アルミニウム水溶液添加量を１０４ｇ／分（基準モル数の４５％）で添加し、また第２段目の硫酸アルミニウム水溶液の添加において、混合組成物（第１組成物）を４０４ｇ／分、硫酸アルミニウム水溶液を８１ｇ／分（基準モル数の３５％）で添加し、さらに第３段目の硫酸アルミニウム水溶液の添加において、混合組成物（第２組成物）を４８５ｇ／分、硫酸アルミニウム水溶液を１１ｇ／分（基準モル数の５％）で添加して反応終了とした以外は、実施例１と同様にして反応終了後の組成物を得た。この時、第２段目、および第３段目の硫酸アルミニウム水溶液を添加する前の各混合組成物（第１組成物、第２組成物）のｐＨ回復後のｐＨは、１２．８、および１２．４であった。また、反応終了後の組成物のｐＨは１２．５であった。平均粒子径は０．４４μｍであった。
【００７０】
なお、最終的に用いた６％水酸化カルシウムは３００ｇ／分×１０分間＝３０００ｇであり、それに含まれる固形分としては１８０ｇであり、Ｃａ（ＯＨ）２モル数ａとしては２．４３モルである。そして、複数段に分割添加した６％硫酸アルミニウムの総量は１９６ｇ／分×１０分間＝１９６０ｇであり、それに含まれる固形分としては１１７．６ｇであり、Ａｌ２（ＳＯ４）３モル数ｂとしては０．４０５モルである。従って、モル比（Ｃａ（ＯＨ）２／Ａｌ２（ＳＯ４）３＝ａ／ｂ）としては７．１となる。また、硫酸アルミニウムの総添加率としては、基準モル数の８５％であった。
【００７１】
・キャスト用塗被液の調製およびキャスト塗被紙の作成
実施例１のキャスト塗被液の調製において、上記サチンホワイトを使用した以外は、実施例１と同様にしてキャスト塗被紙を得た。
【００７２】
比較例２
実施例１のキャスト塗被液の調製において、市販のサチンホワイト（商品名：サチンホワイトＢＬ、白石工業社製）を使用した以外は、実施例１と同様にしてキャスト塗被紙を得た。なお、使用したサチンホワイトのｐＨは１２．５、平均粒子径は０．４９μｍであった。
【００７３】
比較例３
実施例１のキャスト塗被液の調製において、サチンホワイトを重質炭酸カルシウム（商品名：ハイドロカーブ９０、備北粉化工業社製）に変更した以外は、実施例１と同様にしてキャスト塗被紙を得た。
【００７４】
各実施例及び比較例で得られたキャスト塗被紙を、下記の方法で評価し、その結果を表１に示した。
【００７５】
・白紙光沢度
キャスト塗被紙のキャスト塗被層面をＴＡＰＰＩ試験法：Ｔ  ４８０  ｏｍ−９２（ＴＡＰＰＩ  Ｔｅｓｔ  Ｍｅｔｈｏｄ  Ｔ  ４８０  ｏｍ−９２）に準じて、光沢度計（型式：ＧＭ−２６Ｄ、村上色彩技術研究所社製）を使用して測定した。
【００７６】
・光沢ムラ
キャスト塗被紙表面の光沢ムラを以下の基準に従って、目視で評価した。
◎：光沢ムラが見られない。
○：光沢ムラが僅かにみられるが、実用上問題無い。
△：光沢ムラが見られ、実用上問題がある。
×：光沢ムラが多く見られる。
【００７７】
・キャストドラム表面の汚れ
連続的に５０００ｍキャスト塗被紙を生産した後のキャストドラム表面を目視で観察し、ドラム表面の汚れを評価した。
○：ドラム表面に汚れはなく、さらに連続操業が可能である。
△：ドラム表面に白く薄い汚れが若干付着しているが、もう少し連続操業は可能である。
×：ドラム表面に汚れが多く、操業を停止してドラム表面を拭き直す必要がある。
【００７８】
・生産速度
キャスト塗被紙を作成するのにあたり、キャストドラムに張り付いたり、ドラムピックが発生せず、安定して操業することができるキャスト速度を評価した。
【００７９】
【表１】
2006169660.tif 000002